(57)【要約】      （修正有）【課題】粒子を、層中に完全に埋没させることなく、該層に付着させることができ、更に、摩擦によっても、層に付着した微粒子が落下しない、高い耐摩耗性を有する蓋材用撥水性積層体の製造方法を提供する。【解決手段】基材１１上に、熱接着層用塗工液を塗布、乾燥し、熱接着層１２を形成させる工程と、熱接着層１２上に、アンカー層用塗工液を塗布、乾燥し、アンカー層１４を形成する工程と、アンカー層１４上に、撥水性微粒子１３及び酢酸エステルを含んでなる微粒子含有塗工液を塗布、乾燥し、アンカー層１４表面に、撥水性微粒子１３を付着させる工程を含んでなり、微粒子含有塗工液における酢酸エステルの含有量が、微粒子含有塗工液１００質量部に対し、５〜３０質量部であり、アンカー層用塗工液が、酢酸エステルに対し相溶性を示す樹脂材料とする。【選択図】図１
2017132057.tif 000002
【特許請求の範囲】
【請求項１】
基材を準備する工程と、
前記基材上に、熱接着層用塗工液を塗布、乾燥し、熱接着層を形成させる工程と、
前記熱接着層上に、アンカー層用塗工液を塗布、乾燥し、アンカー層を形成する工程と、
前記アンカー層上に、撥水性微粒子および酢酸エステルを含んでなる微粒子含有塗工液を塗布、乾燥し、前記アンカー層表面に、前記撥水性微粒子を付着させる工程と、と含んでなり、
前記微粒子含有塗工液における前記酢酸エステルの含有量が、前記微粒子含有塗工液１００質量部に対し、５質量部以上、３０質量部以下であり、
前記アンカー層用塗工液が、前記酢酸エステルに対し相溶性を示す樹脂材料を含んでなることを特徴とする、蓋材用撥水性積層体の製造方法。
【請求項２】
前記微粒子含有塗工液の塗工量が、固形分換算で、０．２ｇ／ｍ２以上、１．０ｇ／ｍ２以下である、請求項１に記載の方法。
【請求項３】
前記アンカー層用塗工液の塗工量が、固形分換算で、０．５ｇ／ｍ２以上、３．０ｇ／ｍ２以下である、請求項１または２に記載の方法。
【請求項４】
前記撥水性微粒子の平均粒径が、１ｎｍ以上、３００ｎｍ以下である、請求項１〜３のいずれか一項に記載の方法。
【請求項５】
前記撥水性微粒子が、ＳｉＯ２、ＴｉＯ２、Ａｌ２Ｏ３およびＭｇＯからなる群より選択される１以上の微粒子である、請求項１〜４のいずれか一項に記載の方法。
【請求項６】
前記微粒子含有塗工液における前記撥水性微粒子の含有量が、前記微粒子含有塗工液１００質量部に対し、５質量部以上、１０質量部以下である、請求項１〜５のいずれか一項に記載の方法。
【請求項７】
前記アンカー層用塗工液における前記樹脂材料の含有量が、前記アンカー層用塗工液１００質量部に対し、５質量部以上、３０質量部以下である、請求項１〜６のいずれか一項に記載の方法。
【請求項８】
前記樹脂材料が、塩化ビニリデン、塩化ビニル樹脂、ポリスチレン系樹脂、ウレタン系樹脂、およびアクリル系樹脂からなる群より選択される１以上の樹脂材料である、請求項１〜７のいずれか一項に記載の方法。
【請求項９】
前記アンカー層用塗工液が、平均粒子径が、１μｍ以上、５０μｍ以下の微粒子を含んでなる、請求項１〜８のいずれか一項に記載の方法。
【発明の詳細な説明】
【技術分野】
【０００１】
本発明は、蓋材用撥水性積層体の製造方法に関する。
【背景技術】
【０００２】
食品、飲料、医薬品、および化学品などの多くの商品分野では、それぞれの内容物に応じた包装材料が開発されている。特に、液体や半固体、ゲル状物質など粘性を有する内容物を包装するための包装材料としては、耐水性、耐油性、ガスバリア性、防湿性、軽量、フレキシブル性および意匠性などに優れるプラスチック材料が用いられ、包装材料に求められる内容物の保護に対して機能している。
【０００３】
包装材料の機能の一つとして、液体や半固体、ゲル状物質など粘性を有する内容物の包装材料内面への付着、すなわち、包装材料内部への内容物残存防止機能が求められている。
【０００４】
例えば、基材の片面に疎水性微粒子を付着させた熱接着層を設けることが提案されている（特許文献１を参照）。また、基材の片面に疎水性微粒子および熱可塑性バインダー樹脂を含んでなる付着防止層を設けることが提案されている（特許文献２を参照）。
【先行技術文献】
【特許文献】
【０００５】
【特許文献１】特許第４３４８４０１号公報
【特許文献２】特許第５４９０５７４号公報
【発明の概要】
【発明が解決しようとする課題】
【０００６】
本発明者らは、特許文献１において提案される蓋材では、疎水性微粒子を熱接着層へ付着される際の加熱などにより、疎水性微粒子の多くが熱接着層中に完全に埋没してしまい、撥水性を十分に発揮することができない場合があるという課題を知見した。また、特許文献２において提案される蓋材では、付着防止層を、疎水性微粒子と、熱可塑性樹脂バインダーエマルジョンと、を含んでなるコート液を塗布、乾燥することにより形成させるため、疎水性微粒子の多くが付着防止層中に完全に埋没してしまい、撥水性を十分に発揮することができない場合があるという課題を知見した。
【０００７】
本発明は、上記課題を解決するためになされたものであって、微粒子を、層中に完全に埋没させることなく、該層に付着させることができる蓋材用撥水性積層体の製造方法を提供することをその目的とする。この蓋材用撥水性積層体によれば、優れた撥水性能を発揮することができる。
また、摩擦によっても、層に付着した微粒子が落下しない、高い耐摩耗性を有する蓋材用撥水性積層体の製造方法を提供することをその目的とする。
【課題を解決するための手段】
【０００８】
本発明の蓋材用撥水性積層体の製造方法は、
基材を準備する工程と、
基材上に、熱接着層用塗工液を塗布、乾燥し、熱接着層を形成させる工程と、
熱接着層上に、アンカー層用塗工液を塗布、乾燥し、アンカー層を形成する工程と、
アンカー層上に、撥水性微粒子および酢酸エステルを含んでなる微粒子含有塗工液を塗布、乾燥し、アンカー層表面に、撥水性微粒子を付着させる工程と、と含んでなり、
微粒子含有塗工液における酢酸エステルの含有量が、微粒子含有塗工液１００質量部に対し、５質量部以上、３０質量部以下であり、
アンカー層用塗工液が、酢酸エステルに対し相溶性を示す樹脂材料を含んでなることを特徴とする。
【０００９】
上記態様においては、微粒子含有塗工液の塗工量が、固形分換算で、０．２ｇ／ｍ２以上、１．０ｇ／ｍ２以下であることが好ましい。
【００１０】
上記態様においては、アンカー層用塗工液の塗工量が、固形分換算で、０．５ｇ／ｍ２以上、３．０ｇ／ｍ２以下であることが好ましい。
【００１１】
上記態様においては、撥水性微粒子の平均粒径が、１ｎｍ以上、３００ｎｍ以下であることが好ましい。
【００１２】
上記態様においては、撥水性微粒子が、ＳｉＯ２、ＴｉＯ２、Ａｌ２Ｏ３およびＭｇＯからなる群より選択される１以上の微粒子であることが好ましい。
【００１３】
上記態様においては、微粒子含有塗工液における撥水性微粒子の含有量が、微粒子含有塗工液１００質量部に対し、５質量部以上、１０質量部以下であることが好ましい。
【００１４】
上記態様においては、アンカー層用塗工液における上記樹脂材料の含有量が、アンカー層用塗工液１００質量部に対し、１０質量部以上、３０質量部以下であることが好ましい。
【００１５】
上記態様においては、上記樹脂材料が、塩化ビニリデン、塩化ビニル系樹脂、ウレタン系樹脂、ポリスチレン系樹脂、およびアクリル系樹脂からなる群より選択される１以上の樹脂材料であることが好ましい。
【００１６】
上記態様においては、アンカー層用塗工液が、平均粒子径が、１μｍ以上、５０μｍ以下の微粒子を含んでなることが好ましい。
【発明の効果】
【００１７】
本発明の方法により製造された積層体は、層中に微粒子を完全に埋没させることなく、付着させることができるため、優れた撥水性を発揮することができると共に、微粒子が層中に埋没することがないため、少ない添加量であっても、好適な撥水性を発揮することができる。
また、本発明の方法により製造された積層体は、摩擦によっても、層に付着した微粒子が落下しない、高い耐摩耗性を有するため、微粒子が内容物に混入してしまう可能性を極めて低減することができる。さらに、生産工程において、微粒子が、グラビアロールや巻取ロールなどに付着することがないため、これらロールの清掃コストを抑えることができる。
【図面の簡単な説明】
【００１８】
【図１】本発明の一実施形態による蓋材用撥水性積層体の断面模式図である。
【図２】本発明の一実施形態による蓋材用撥水性積層体の断面模式図である。
【発明を実施するための形態】
【００１９】
＜蓋材用撥水性積層体の製造方法＞
本発明による蓋材用撥水性積層体の製造方法は、
基材を準備する工程と、
基材上に、熱接着層用塗工液を塗布、乾燥し、熱接着層を形成させる工程と、
熱接着層上に、アンカー層用塗工液を塗布、乾燥し、アンカー層を形成する工程と、
アンカー層上に、撥水性微粒子および酢酸エステルを含んでなる微粒子含有塗工液を塗布、乾燥し、アンカー層表面に、撥水性微粒子を付着させる工程と、と含んでなる。
以下、本発明による蓋材用撥水性積層体の製造方法が含んでなる各工程について詳細に説明する。
【００２０】
＜基材を準備する工程＞
本発明の方法において使用することのできる基材としては、コート紙、印刷用紙、上質紙およびクラフト紙などの紙材であったり、ポリプロピレン、ポリアミドおよびポリエステルなどの樹脂からなるフィルムを挙げることができる。
また、基材が酸素および水蒸気に対するバリア層としての機能を発揮することができるため、紙材やフィルムに対し、アルミニウムや無機酸化物を蒸着することが好ましい。
また、基材の遮光性を向上させることができるため好ましい。
また、上記した紙材と、フィルムとの積層材を基材として用いてもよい。
積層方法は、特に限定されず、ドライラミネート法、ウェットラミネート法、ヒートラミネート法などを用いることができる。
【００２１】
また、基材の熱接着層を形成させる面には、所望に怖じて、コロナ放電処理、薬品処理、オゾン処理などの表面処理を施すことができる。
【００２２】
基材には、従来公知の印刷インキを用いた印刷が施されていてもよい。印刷の方式も特に限定されるものではなく、グラビア印刷、フレキソ印刷、スクリーン印刷などの従来公知の方式を用いることができる。
【００２３】
基材の厚さは特に限定されるものではないが、例えば、１０μｍ以上、５００μｍ以下とすることができる。
【００２４】
＜熱接着層を形成させる工程＞
熱接着層は、基材上に熱接着層用塗工液を、バーコート法などにより塗布し、乾燥することにより形成させることができる。熱接着層は、単層からなるものであっても、２以上の層からなるものであってもよい。
熱接着層用塗工液の乾燥後塗布量は、２ｇ／ｍ２以上、１０ｇ／ｍ２以下であることが好ましく、３ｇ／ｍ２以上、６ｇ／ｍ２以下であることがより好ましい。
熱接着層用塗工液の乾燥後塗布量が上記数値範囲内であれば、積層体のヒートシール性を維持しつつ、好適な撥水性を付与することができる。
【００２５】
熱接着層用塗工液は、低密度ポリエチレン、中密度ポリエチレン、高密度ポリエチレン、線状低密度ポリエチレン、ポリプロピレンなどのポリオレフィン樹脂、ポリ（メタ）アクリル樹脂、ポリエステル樹脂、アイオノマー樹脂、エチレン−アクリル酸共重合体、エチレン−アクリル酸エチル共重合体、エチレン−メタクリル酸共重合体、エチレン−メタクリル酸エチル共重合体、ポリスチレン樹脂、ビニル樹脂などの熱接着性樹脂を含んでなり、これらの樹脂を２以上含んでいてもよい。なお、熱接着層は、１層からなるものであっても、２層以上の層からなるものであってもよい。
【００２６】
熱接着層用塗工液における微粒子の含有量は、熱接着層用塗工液１００質量部に対し、１質量部以上、５質量部以下であることが好ましく、１質量部以上、３質量部以下であることがより好ましい。
【００２７】
熱接着層用塗工液は、溶剤として、酢酸エチル、酢酸プロピル、酢酸ブチル、イソプロピルアルコール（ＩＰＡ）、メチルエチルケトン（ＭＥＫ）、トルエンおよび水などの１以上を含んでなることができる。
【００２８】
＜アンカー層を形成させる工程＞
アンカー層は、熱接着層上に、グラビア法などにより、アンカー層用塗工液を塗布、乾燥させることにより形成させることができる。
アンカー層用塗工液の乾燥後塗布量は、０．５ｇ／ｍ２以上、３．０ｇ／ｍ２以下であることが好ましく、０．５ｇ／ｍ２以上、１．０ｇ／ｍ２以下であることがより好ましい。
アンカー層用塗工液の乾燥後塗布量が上記数値範囲内であれば、積層体のヒートシール性を維持しつつ、好適な撥水性を付与することができる。
【００２９】
アンカー層用塗工液は、酢酸エステルに対し相溶性を示す樹脂材料（以下、場合により「相溶性樹脂材料」という。）を含んでなる。
相溶性樹脂材料を含んでなるアンカー層用塗工液を用いて、アンカー層を形成させることにより、アンカー層上に後述する酢酸エステルを含んでなる微粒子含有塗工液を塗布した際、アンカー層表面が溶解され、次いで、微粒子含有塗工液と共に、再度乾燥されるため、撥水性微粒子をアンカー層へ部分的に埋没させることができる（図１参照）。これにより、アンカー層表面へ撥水性微粒子をより強固に付着させることができ、積層体の耐摩耗性を向上させることができる。
【００３０】
相溶性樹脂材料としては、塩化ビニリデン、塩化ビニル系樹脂、ウレタン系樹脂、ポリスチレン系樹脂、アクリル系樹脂、酢酸ビニル系樹脂、ポリビニルアルコール系樹脂などを挙げることができ、アンカー層用塗工液は、このような樹脂材料を２以上含んでいてもよい。
【００３１】
アンカー層用塗工液における相溶性樹脂材料の含有量は、アンカー層用塗工液１００質量部に対し、５質量部以上、３０質量部以下であることが好ましく、１０質量部以上、２０質量部以下であることがより好ましい。
相溶性樹脂材料の含有量を上記数値範囲とすることにより、アンカー層表面への撥水性微粒子の付着性を向上させることができる。
【００３２】
アンカー層用塗工液は、本発明の特性を損なわない範囲において、上記した相溶性樹脂材料以外の樹脂材料を含んでいてもよい。そのような樹脂材料としては、例えば、ポリエチレン、ポリプロピレンなどのポリオレフィン樹脂、ポリエチレンテレフタレート、ポリエチレン、ポリエチレンナフタレートなどのポリエステル樹脂、（メタ）アクリル樹脂、シリコーン樹脂、セルロース樹脂などが挙げられる。
【００３３】
アンカー層用塗工液は、有機樹脂ビーズまたは無機ビーズなどの微粒子を含んでいてもよい。アンカー層用塗工液が上記微粒子を含んでなることにより、該微粒子がアンカー層において凹凸付与剤として働き、積層体の撥水性をより向上させることができる（図２参照）。
有機樹脂ビーズとしては、アクリル樹脂ビーズ、ポリエチレン樹脂ビーズ、ポリスチレン樹脂ビーズ、スチレン−アクリル共重合体ビーズ、ポリカーボネート樹脂ビーズ、ポリ塩化ビニルビーズ、メラミン樹脂ビーズ、ベンゾグアナミン−ホルムアルデヒド縮合体ビーズ、メラミン−ホルムアルデヒド縮合体ビーズ、ベンゾグアナミン−メラミン−ホルムアルデヒド縮合体ビーズおよびベンゾグアナミン−メラミン縮合体ビーズなどが挙げられる。
また、無機ビーズとしては、ガラスビーズ、シリカビーズ、アルミナシリケート、タルク、マイカなどが挙げられる。その中でも安定性、コストなどの点から、シリカビーズであることがより好ましい。
なお、アンカー層用塗工液は、上記有機樹脂ビーズおよび／または無機ビーズを２種以上含んでいてもよい。
【００３４】
微粒子の平均粒子径は、１μｍ以上、５０μｍ以下であることが好ましく、５μｍ以上、３０μｍ以下であることがより好ましい。
微粒子の平均粒子径は、レーザー回折法により測定することができる。
【００３５】
アンカー層用塗工液における上記微粒子の含有量は、アンカー層用塗工液１００質量部に対し、２質量部以上、２０質量部以下であることが好ましく、５質量部以上、１５質量部以下であることがより好ましい。
【００３６】
アンカー層用塗工液は、溶剤として、酢酸エチル、酢酸プロピル、酢酸ブチル、ＩＰＡ、ＭＥＫ、トルエン、プロピレングリコールモノメチルエーテル（ＰＧＭ）および水などの１以上を含んでなることができる。
【００３７】
＜撥水性微粒子をアンカー層表面へ付着させる工程＞
アンカー層上に、撥水性微粒子および酢酸エステルを含んでなる微粒子含有塗工液を塗布、乾燥することにより、アンカー層の表面に撥水性微粒子を付着させることができ、積層体の最表面に凹凸構造を付与することができる。この凹凸構造により、積層体表面の水に対する接触角を大きくなるため、積層体に優れた撥水性を付与することができる。
微粒子含有塗工液の乾燥後塗布量は、乾燥後塗布量換算で、０．２ｇ／ｍ２以上、１．０ｇ／ｍ２以下であることが好ましく、０．３ｇ／ｍ２以上、０．５ｇ／ｍ２以下であることがより好ましい。微粒子含有塗工液の乾燥後塗布量が上記数値範囲内であれば、積層体のヒートシール性を維持しつつ、好適な撥水性を付与することができる。
【００３８】
撥水性微粒子としては、疎水化表面処理を施した酸化物微粒子、例えば、ＳｉＯ２、ＴｉＯ２、Ａｌ２Ｏ３およびＭｇＯなどを使用することができる。これらの中でも、コストの面からＳｉＯ２が好ましい。微粒子含有塗工液は、撥水性微粒子を２以上を含んでいてもよい。
酸化物微粒子の疎水化表面処理の方法としては、例えば、乾式法（ＣＶＤ法、プラズマ法）を用いても、湿式法を用いてもよい。
【００３９】
撥水性微粒子の平均粒子径は、１ｎｍ以上、３００ｎｍ以下であることが好ましく、３ｎｍ以上、１００ｎｍ以下であることがより好ましい。撥水性微粒子の平均粒子径を上記数値範囲とすることにより、積層体のヒートシール性を維持しつつ、好適な撥水性を付与することができる。
撥水性微粒子の平均粒子径は、レーザー回折法により測定することができる。
【００４０】
微粒子含有塗工液における撥水性微粒子の含有量は、微粒子含有塗工液１００質量部に対し、５質量部以上、１０質量部以下であることが好ましく、６質量部以上、８質量部以下であることがより好ましい。撥水性微粒子の含有量を上記数値範囲とすることにより、積層体の撥水性をより向上させることができる。
【００４１】
微粒子含有塗工液には、溶剤として、酢酸エステルを含んでなり、その含有量は、微粒子含有塗工液１００質量部に対し、５質量部以上、３０質量部以下である。微粒子含有塗工液が、特定の量の酢酸エステルを含んでなることにより、アンカー層の表面を溶解することができ、撥水性微粒子を、アンカー層へ完全に埋没させることなく、部分的に埋没させることができる。
酢酸エステルの含有量は、５質量部以上、３０質量部以下であることがより好ましく、１０質量部以上、２０質量部以下であることがさらに好ましい。
【００４２】
本発明において使用することのできる酢酸エステルとしては、酢酸エチル、酢酸プロピル、酢酸ブチル、酢酸ペンチル、酢酸ヘキシル等が挙げられる。
【００４３】
微粒子含有塗工液は、本発明の特性を損なわない範囲において、酢酸エステル外の溶剤を含んでいてもよい。このような溶剤としては、例えば、ＩＰＡ、ＭＥＫ、水、トルエンおよびエタノールなどが挙げられる。
【００４４】
（積層体）
本発明の方法により製造することができる積層体を図面を参照しながら説明する。
図１に示すように、一実施形態において、蓋材用撥水性積層体１０は、基材１１と、熱接着層１２と、表面に撥水性微粒子１３が付着したアンカー層１４と、を備えてなる。
なお、図１においては、アンカー層が、熱接着層全体を覆うように設けられているが、これに限定されず、部分的に熱接着層が最表面に露出する構造としてもよい。このような構成によれば、蓋材用撥水性積層体の熱接着性を部分的に向上させることができる。
【００４５】
（蓋材）
蓋材は、上記積層体を用いて作製することができ、液体や半固体、ゲル状物質などの粘性を有する内容物、例えば、ヨーグルトの包装容器の蓋材として好適に使用することができる。
【実施例】
【００４６】
本発明について実施例を挙げてさらに具体的に説明するが、本発明がこれら実施例によって限定されるものではない。
【００４７】
（実施例１）
基材を準備する工程
印刷用紙（大王製紙社製、商品名：リュウオウコート、５５ｇ／ｍ２）の一方の面に印刷インキ（ＤＩＣ社製、商品名：サイアスＨＲ）を用いて、グラビア印刷により柄を施した。印刷用紙の非印刷面に、アルミニウム蒸着ＰＥＴフィルムをドライラミネートした後、エージングを行い、基材を作製した。なお、ドライラミネートには、ポリエーテル系接着剤（ロックペイント株式会社製、商品名：Ｒｕ３９００）を用いた。
【００４８】
熱接着層を形成させる工程
上記のようにして作製した基材の非印刷面であるアルミニウム蒸着ＰＥＴフィルム上に、下記組成からなる熱接着層用塗工液を、乾燥後の塗布量が４．０ｇ／ｍ２となるよう、バーコート法により塗布した。次いで、ドライヤー（白光株式会社製、商品名：ハッコーヒーティングガン１００Ｖ、１０００Ｗ）を用いて加熱することで、熱接着層を形成させた。
＜熱接着層用塗工液の組成＞
・ヒートシール剤                                                    ５０質量部
（エボニック社製、商品名：ＤＥＧＡＬＡＮ４３１１Ｅ、固形分量４５％）
・酢酸エチル                                                        ３０質量部
【００４９】
アンカー層を形成させる工程
上記のようにして形成させた熱接着層上に、下記組成からなるアンカー層用塗工液を、乾燥後の塗布量が０．７ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、アンカー層を形成させた。
＜アンカー層用塗工液の組成＞
・塩化ビニリデンを含んでなるインキ                                    ６０質量部
（樹脂成分軟化温度：２２０℃、東京インキ社製、商品名：ＬＧ−ＨＴコート剤Ｂ、アンカー層用塗工液１００質量部に対して塩化ビニリデン２０質量部含有、凹凸付与粒子含有（アクリル樹脂ビーズ、平均粒子径１０μm、アンカー層用塗工液１００質量部に対して１０質量部含有)）。
・酢酸エチル                                                          ４０質量部
【００５０】
アンカー層表面に撥水性微粒子を付着させる工程
上記のようにして形成させたアンカー層上に、下記組成からなる微粒子含有塗工液を、乾燥後の塗布量が０．３ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水性微粒子をアンカー層表面に付着させ、本発明による蓋材用撥水性積層体を得た。
＜微粒子含有塗工液＞
・撥水性微粒子（疎水性ＳｉＯ２微粒子、一次粒子の平均粒子径約１ｎｍ〜３００ｎｍ）を含有したインキ                                                        ５０質量部
（東京インキ株式会社製、商品名：ＬＧ−ＨＴリケイ剤Ｅ、微粒子含有塗工液１００質量部に対して撥水性微粒子を１０質量部含有）
・イソプロピルアルコール（ＩＰＡ）                                    ３０質量部
・酢酸エチル                                                          １０質量部
【００５１】
（実施例２〜８および比較例１〜２）
微粒子含有塗工液におけるイソプロピルアルコールおよび酢酸エチルの含有量、ならびに微粒子含有塗工液の塗工量を下記表１に表すものに変更した以外は、実施例１と同様にして蓋材用撥水性積層体を作製した。
【００５２】
＜蓋材の性能評価＞
接触角試験
接触角計（協和界面化学製）を用いて、実施例１〜８および比較例１〜２により得られた蓋材用撥水性積層体が備える、撥水性微粒子が表面に付着したアンカー層と、水滴と、の接触角を測定した。
なお、液滴を弾いてしまい、測定を行うことができないものについては、１５０°以上とした。
【００５３】
耐摩耗性試験
実施例１〜８および比較例１〜２により得られた蓋材用撥水性積層体が備える、撥水性微粒子が表面に付着したアンカー層の表面を、ウエス（日本製紙クレシア製、商品名：キムワイプ）を使用し、加重２００ｇで１００往復擦り試験を実施し、試験後のアンカー層に水滴を垂らし、その撥水性を、以下の評価基準に従い、目視により評価した。評価結果を表１にまとめた。
（評価基準）
○：水滴を垂らしてもフィルムに水滴が付着しない
×：水滴を垂らすと水が付着する
【００５４】
耐久性試験
実施例１〜８および比較例１〜２により得られた蓋材用撥水性積層体を、カップに充填させたヨーグルトに1秒間浸漬させて取り出し、以下の評価基準に従い、積層体の耐久性を評価した。
（評価基準）
○：５０回浸漬させてもヨーグルトが付着しない
×：５０回浸漬させる前にヨーグルトが付着する
【００５５】
【表１】
2017132057.tif 000003
【符号の説明】
【００５６】
１０：蓋材用撥水性積層体
１１：基材
１２：熱接着層
１３：撥水性微粒子
１４：アンカー層
１５：微粒子
【図１】
2017132057.tif 000004
【図２】
2017132057.tif 000005